(57)【特許請求の範囲】
【請求項１】
高分子樹脂及び有機蛍光体を含む樹脂組成物の信頼性評価方法であって、
前記樹脂組成物は、溶媒をさらに含み、
前記樹脂組成物が、下記一般式１を満足するか又は一般式２による緩和時間（λ：Ｒｅｌａｘａｔｉｏｎ  ｔｉｍｅ）が２０ｍｓ以上であるかを判断する段階を含む、
信頼性評価方法。
［一般式１］
ＣＥ≦３０ｗｔ％
［一般式２］
【数１】
0006943483.tif 000006
上記一般式１において、
ＣＥは、２５℃の温度及び１０Ｓ−１のせん断速度で、前記樹脂組成物の濃度による樹脂組成物の相対粘度を測定し、前記測定した値を濃度による相対粘度グラフで示したとき、前記相対粘度グラフの勾配の変曲点での濃度を示し、
上記一般式２において、
Ｄ１は、伸長粘度計であるＣａＢＥＲを用い、２５℃の温度で前記樹脂組成物を同軸であると共に垂直に配置された一対の円形プレートの間に封入し、上側のプレートを５０ｍｓの時間の間４０ｍｍの垂直に引き上げてそのまま維持した状態で、前記樹脂組成物が形成したフィラメントの初期直径を示し、
Ｄ（ｔ）は、破断時間（Ｂｒｅａｋｕｐ  Ｔｉｍｅ、ｔ）での前記フィラメントの直径を示し、
ｋは、比例定数を示す。
【請求項２】
相対粘度は、０．８ｃＰの粘度を有する溶媒と比較して測定し、前記溶媒の相対粘度は、１である、
請求項１に記載の信頼性評価方法。
【請求項３】
高分子樹脂は、熱硬化性樹脂又は熱可塑性樹脂である、
請求項１または２に記載の信頼性評価方法。
【請求項４】
有機蛍光体は、ポリアロマティックハイドロカーボン又はヘテロ環化合物誘導体を含む、
請求項１から３のいずれか一項に記載の信頼性評価方法。
【請求項５】
有機蛍光体は、高分子樹脂１００重量部に対して、０．１〜１０重量部で含まれる、
請求項１から４のいずれか一項に記載の信頼性評価方法。
【請求項６】
前記溶媒は、トルエン、キシレン、アセトン、クロロホルム、アルコール、ＭＥＫ（メチルエチルケトン）、ＭＩＢＫ（メチルイソブチルケトン）、ＥＡ（酢酸エチル）、酢酸ブチル、ＤＭＦ（ジメチルホルムアミド）、ＤＭＡｃ（ジメチルアセトアミド）、ＤＭＳＯ（ジメチルスルホキシド）、ＮＭＰ（Ｎ−メチル−ピロリドン）、シクロヘキサノン（ｃｙｃｌｏｈｅｘａｎｏｎｅ）、ＰＧＭＥＡ（プロピレングリコールメチルエチルアセテート）及びジオキサン（ｄｉｏｘａｎｅ）からなる群より選択される１種又は２種以上を含む、
請求項１から５のいずれか１項に記載の信頼性評価方法。
【請求項７】
高分子樹脂と、有機蛍光体と、溶媒とを含み、
下記一般式１を満足するか又は一般式２による緩和時間（λ：Ｒｅｌａｘａｔｉｏｎ  ｔｉｍｅ）が２０ｍｓ以上である、
樹脂組成物。
［一般式１］
ＣＥ≦３０ｗｔ％
［一般式２］
【数２】
0006943483.tif 000007
上記一般式１において、
ＣＥは、２５℃の温度及び１０Ｓ−１のせん断速度で、前記樹脂組成物の濃度による樹脂組成物の相対粘度を測定し、前記測定した値を濃度による相対粘度グラフで示したとき、前記相対粘度グラフの勾配の変曲点での濃度を示し、
上記一般式２において、
Ｄ１は、伸長粘度計であるＣａＢＥＲを用い、２５℃の温度で前記樹脂組成物を同軸であると共に垂直に配置された一対の円形プレートの間に封入し、上側のプレートを５０ｍｓの時間の間４０ｍｍの垂直に引き上げてそのまま維持した状態で、前記樹脂組成物が形成したフィラメントの初期直径を示し、
Ｄ（ｔ）は、破断時間（Ｂｒｅａｋｕｐ  Ｔｉｍｅ、ｔ）での前記フィラメントの直径を示し、
ｋは、比例定数を示す。
【請求項８】
請求項７に記載の樹脂組成物を含む色変換層を有する、
色変換フィルム。
【請求項９】
色変換層の少なくとも一面に保護フィルム又はバリアフィルムをさらに含む、
請求項８に記載の色変換フィルム。
【発明の詳細な説明】
【技術分野】
【０００１】
関連出願との相互引用
本出願は、２０１７年５月１９日に出願された大韓民国特許出願第１０−２０１７−００６２４２７号に基づく優先権の利益を主張し、該当大韓民国特許出願の文献に開示されたすべての内容は本明細書の一部として組み込まれる。
【０００２】
技術分野
本出願は、樹脂組成物、その信頼性評価方法、及びそれを含む色変換フィルムに関する。
【背景技術】
【０００３】
ＴＶの大面積化と共に高画質化、スリム化、高機能化が行われている。高性能、高画質のＯＬＥＤ  ＴＶは、相変らず価格競争力が問題点であり、これによって、まだ本格的な市場は開かれていない。したがって、ＬＣＤを通してＯＬＥＤの長所を類似に確保しようとする努力が続いている。
【０００４】
従来のＬＣＤは、色を表現するために染料を含む色変換フィルムが備われ、前記染料としては、無機蛍光体をたくさん用いていたが、前記無機蛍光体の場合、狭い色相範囲（ｃｏｌｏｒ  ｇａｍｕｔ）を有するので色変換率が落ちる問題があり、最近、これを改善するために無機蛍光体の代わりに有機蛍光体を用いる研究が試みされている。
【０００５】
しかし、大部分の有機蛍光体は、水分などの外部的要因によって容易に酸化されるため、光脱色（ｐｈｏｔｏｂｌｅａｃｈｉｎｇ）現象を誘発し、これによって、色変換フィルムの光学特性が落ちる問題点を有している。
【発明の概要】
【発明が解決しようとする課題】
【０００６】
本出願は、優れた光特性が具現可能な樹脂組成物、その信頼性評価方法及びそれを含む色変換フィルムを提供する。
【課題を解決するための手段】
【０００７】
本出願は、樹脂組成物の信頼性評価方法に関する。前記信頼性評価方法は、例えば、ＬＣＤなどのようなディスプレイ装置の発光に適用される樹脂組成物に対する信頼性評価方法であってもよい。また、例えば、前記組成物の硬化物は、ディスプレイ装置のバックライトユニットに適用されることができる。
【０００８】
例示的な信頼性評価方法は、高分子樹脂及び有機蛍光体を含む樹脂組成物の信頼性評価方法である。前記樹脂組成物は、下記一般式１を満足するか又は一般式２による緩和時間（λ：Ｒｅｌａｘａｔｉｏｎ  ｔｉｍｅ）が２０ｍｓ以上であってもよい。
【０００９】
［一般式１］
ＣＥ≦３０ｗｔ％
【００１０】
［一般式２］
【数１】
0006943483.tif 000002
【００１１】
上記一般式１において、ＣＥは、２５℃の温度及び１０Ｓ−１のせん断速度で、前記樹脂組成物の濃度による樹脂組成物の相対粘度を測定し、前記測定値を濃度による相対粘度グラフで示したとき、前記グラフ勾配の変曲点での濃度を示す。
【００１２】
上記一般式２において、Ｄ１は、伸長粘度計であるＣａＢＥＲを用い、２５℃の温度で前記樹脂組成物を同軸であると共に垂直に配置された一対の円形プレートの間に封入し、上側のプレートを５０ｍｓの時間の間４０ｍｍの垂直に引き上げてそのまま維持した状態で、前記樹脂組成物が形成したフィラメントの初期直径を示し、Ｄ（ｔ）は、破断時間（Ｂｒｅａｋｕｐ  Ｔｉｍｅ、ｔ）での前記フィラメントの直径を示し、ｋは、比例定数を示す。前記比例定数ｋは、例えば、−１０〜１０の間の数であってもよい。
【００１３】
上記一般式１の方法によって測定されたグラフ勾配の変曲点は、一つ以上であってもよいが、本明細書で用語「変曲点」は、樹脂組成物の濃度が５ｗｔ％以上でグラフ勾配が最初に変化する点を意味する。
【００１４】
上記一般式１で、樹脂組成物の濃度を増加させると言うことは、樹脂組成物内の固形分の含量を増加させることを意味する。また、用語「相対粘度」は、対照群と比較して測定した相対的な粘度を意味し、前記対照群は、例えば、０．８ｃＰの粘度を有する溶媒であってもよい。一つの例示で、前記０．８ｃＰの粘度を有する溶媒は、相対粘度が１であってもよい。また、前記粘度を測定する装置は特に制限されないが、例えば、公知のレオメーターを用いて測定することができる。
【００１５】
本出願で用語「グラフの変曲点での濃度」は、樹脂組成物の２次転移構造濃度（ＣＥ）と同一の意味で用いられていてもよい。
【００１６】
図１は、一般式１によって本出願の実施例及び比較例で製造された樹脂組成物の２次転移構造濃度を示すグラフである。
【００１７】
図２は、伸長粘度計であるＣａＢＥＲを用いてフィラメント直径を測定する方法を模式的に示す図である。
【００１８】
図１を参照すると、前記２次転移構造濃度（ＣＥ）は、Ａ部分の変曲点での樹脂組成物の濃度を意味する。
【００１９】
図２のＢを参照すると、上記一般式２でＤ１は、伸長粘度計の上側のプレートを５０ｍｓの時間の間４０ｍｍの垂直に引き上げてそのまま維持した状態での樹脂組成物が形成したフィラメントの初期直径を示す。図２のＣを参照すると、前記樹脂組成物が形成したフィラメントは、時間の経過によって直径が減少して切れるが、Ｄ（ｔ）は、前記フィラメントが切れる直前の直径を示す。
【００２０】
上記で用語「初期直径」は、伸長粘度計の上側のプレートを５０ｍｓの時間の間４０ｍｍの垂直に引き上げた直後に樹脂組成物が形成したフィラメントの直径を意味する。上記用語「直径」は、上部プレートと下部プレートの実質的な中間地点で測定した直径を意味し、「実質的な中間地点」は、上部プレートと下部プレートの中間地点で±５ｍｍの誤差範囲を含む地点を意味する。
【００２１】
前記「破断時間（Ｂｒｅａｋｕｐ  Ｔｉｍｅ、ｔ）」は、伸長粘度計の上側のプレートを４０ｍｍの垂直に引き上げた直後からフィラメント直径が時間によって減少して完全に切れる直前までかかる時間を意味する。前記フィラメントの直径を測定する装置は多様なものがあり、例えば、レーザーマイクロメーター（Ｌａｓｅｒ  ｍｉｃｒｏｍｅｔｅｒ）を用いてフィラメントの直径変化をリアルタイムで測定することができる。
【００２２】
また、本明細書で用語「緩和時間（λ：Ｒｅｌａｘａｔｉｏｎ  ｔｉｍｅ）」は、破断時間から樹脂組成物が平衡状態に戻るまでかかる時間を意味する。具体的に、上板プレートを垂直に引き上げると、樹脂組成物内の高分子鎖が伸長されて切れた後、時間の経過によって緩和されて元々の高分子鎖の形態に戻るようになるが、緩和時間は伸長された高分子鎖が元々形態に戻るまでかかる時間を意味する。
【００２３】
一つの例示で、前記信頼性評価方法は、２以上の樹脂組成物の固形分含量及び緩和時間を比較して行うことができる。
【００２４】
例示的な信頼性評価基準は、上記一般式１で樹脂組成物の２次転移構造濃度（ＣＥ）が低いほど又は一般式２による緩和時間（λ）が長くなるほど、前記樹脂組成物は信頼性が高いと評価できる。また、このような樹脂組成物が色変換フィルムに製造される場合、前記色変換フィルムは、耐光性に優れると評価できる。
【００２５】
一つの具体例で、上記一般式１で示される固形分の含量は、３０ｗｔ％以下、２５ｗｔ％以下、２４ｗｔ％以下、２３ｗｔ％以下、２２ｗｔ％以下又は２１ｗｔ％以下であってもよい。前記固形分の含量の下限は別に制限されず、例えば、０．００１ｗｔ％以上、０．０１ｗｔ％以上、０．１ｗｔ％以上又は１．０ｗｔ％以上であってもよい。本出願で用語「固形分の含量」は、樹脂組成物の濃度と同一に解釈する。また、上記一般式２で表示される緩和時間は、２０ｍｓ以上、２３ｍｓ以上、２５ｍｓ以上又は２６ｍｓ以上であってもよい。前記緩和時間の上限は特に制限されず、例えば、１０００ｍｓ以下、５００ｍｓ以下、１００ｍｓ以下であってもよい。
【００２６】
本出願の樹脂組成物は、上記一般式１又は上記一般式２による各変数を特定範囲で調節することで、フィルムで製造するとき高分子樹脂内の有機蛍光体が均一に分散して特定領域間の性能の偏差が少ない長所があり、また、前記高分子樹脂は、有機蛍光体を水分及び酸素から保護する能力に優れるため、有機蛍光体により光学特性が低下される問題を防止することができる。具体的に、前記樹脂組成物がフィルムに製造される場合、前記有機蛍光体が水分及び酸素と反応して光脱色（ｐｈｏｔｏｂｌｅａｃｈｉｎｇ）現象を誘発する問題を最小化することができ、前記フィルムの優れた耐光性を確保することができる。
【００２７】
前記物性を満足する限り、樹脂組成物を構成する素材は特に制限されない。例示的な樹脂組成物は、高分子樹脂及び有機蛍光体を含んでいてもよい。本出願の樹脂組成物は、上記一般式１で示す樹脂組成物の２次転移構造濃度（ＣＥ）又は上記一般式２で示す緩和時間（λ）を前記範囲内に調節するために、高分子樹脂とそれによる溶媒を適切に選択することができ、それによって、フィルムに製造するとき優れた水分遮断性能を具現すると共に高温高湿に優れた耐久信頼性を有することで、目的とする光学特性が容易に具現可能な色変換フィルムを提供することができる。
【００２８】
一つの例示で、本出願の高分子樹脂は、熱可塑性樹脂又は熱硬化性樹脂であってもよい。用語「熱硬化性樹脂」は、適切な熱の印加又は熟成（ａｇｉｎｇ）工程を通じて硬化できる樹脂を意味する。
【００２９】
本出願で熱可塑性樹脂の具体的な種類は、特に制限されない。一つの例示で、熱可塑性樹脂は、例えば、ポリメチルメタクリレート（ＰＭＭＡ）のようなポリ（メタ）アクリル系、ポリカーボネート系（ＰＣ）、ポリスチレン系（ＰＳ）、ポリアリレン系（ＰＡＲ）、ポリウレタン系（ＴＰＵ）、スチレン−アクリロニトリル系（ＳＡＮ）、ポリビニリデンフルオライド系（ＰＶＤＦ）、ポリビニルアルコール系（ＰＶＡ）、改質されたポリビニリデンフルオライド系（ｍｏｄｉｆｉｅｄ−ＰＶＤＦ）などを用いることができる。これら樹脂は、１種又は２種以上が含まれることができる。
【００３０】
一つの例示で、後述する溶媒の種類との優れた相互作用（Ｉｎｔｅｒａｃｔｉｏｎ）を考慮するとき、前記熱可塑性樹脂は、ポリ（メタ）アクリル系高分子であってもよい。前記ポリ（メタ）アクリル系高分子を構成する（メタ）アクリル酸エステル単量体の例は、次の通りである。本明細書で用語「（メタ）アクリル」は、アクリル又はメタクリルを意味することができる。前記（メタ）アクリル酸エステル単量体としては、アルキル（メタ）アクリレートが例示でき、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、ヘキシル（メタ）アクリレート、２−エチルへキシル（メタ）アクリレート、２−エチルブチル（メタ）アクリレート、ｎ−オクチル（メタ）アクリレート、イソオクチル（メタ）アクリレート、イソノニル（メタ）アクリレート、ラウリル（メタ）アクリレート又はテトラデシル（メタ）アクリレートなどのような炭素数１〜２０のアルキル基を有するアルキル（メタ）アクリレートなどが例示できる。前記アルキル（メタ）アクリレートは、前記アルキル基の炭素数が１〜２０、１〜１５、１〜１０、１〜８、１〜５又は１〜３であってもよいが、これに限定されるものではない。
【００３１】
また、本出願のポリ（メタ）アクリル系高分子は、前記アルキル（メタ）アクリレート以外にも、（メタ）アクリル酸単量体を含む高分子を含んでいてもよい。一つの例示で、本出願の高分子樹脂は、前記アルキル（メタ）アクリレートを重合単位で含む高分子と前記（メタ）アクリル酸を重合単位で含む高分子の混合物であってもよい。前記混合物の場合、前記アルキル（メタ）アクリレートを重合単位で含む高分子１００重量部に対して（メタ）アクリル酸を重合単位で含む高分子は、５０〜１５０重量部、６０〜１４０重量部、７０〜１３０重量部、７５〜１２５重量部、８３〜１１８重量部又は８８〜１１０重量部で含まれることができる。
【００３２】
本出願の具体例で、熱可塑性樹脂の重量平均分子量の範囲は、約１０万〜２００万、１５万〜１５０万又は３０万〜１００万であってもよい。また、熱硬化性樹脂の重量平均分子量の範囲は、約１０万〜２００万、１５万〜１５０万又は３０万〜１００万であってもよい。本明細書で用語「重量平均分子量」は、ＧＰＣ（Ｇｅｌ  Ｐｅｒｍｅａｔｉｏｎ  Ｃｈｒｏｍａｔｏｇｒａｐｈ）で測定した標準ポリスチレンに対する換算数値を意味する。
【００３３】
一つの例示で、熱硬化性樹脂は、上述した一般式１又は一般式２で示す特性範囲を満足するものであれば、特に制限されない。一つの例示で、熱硬化性樹脂は、少なくとも一つ以上の熱硬化性官能基を含んでいてもよい。例えば、硬化されて接着特性を現わすことができるものであって、エポキシ基、グリシジル基、イソシアネート基、ヒドロキシ基、カルボキシル基又はアミド基などのような熱硬化が可能な官能基を一つ以上含むことができる。また、上記のような樹脂の具体的な種類には、アクリル樹脂、ポリエステル樹脂、イソシアネート樹脂、エステル樹脂、イミド樹脂又はエポキシ樹脂などが含まれることができるが、これに制限されるものではない。
【００３４】
本出願の具体例で、樹脂組成物は、硬化剤を追加で含んでいてもよい。例えば、熱硬化性樹脂と反応して架橋構造などを形成することができる熱硬化剤を追加で含んでいてもよい。
【００３５】
一つの例示で、前記硬化剤は、その樹脂に含まれる官能基の種類によって適切な種類を選択及び使用することができる。一つの例示で、前記熱硬化剤は、アミン硬化剤、イミダゾール硬化剤、フェノール硬化剤、リン硬化剤、トリアジン硬化剤、チオール系硬化剤、イソシアヌル酸系硬化剤又は酸無数物硬化剤を含むことができる。
【００３６】
本出願で、前記有機蛍光体は、蛍光成分を含有して光による刺激によって発光することができ、耐光性を有する有機物質であれば、特に限定されず、例えば、ヒドロキシ基、アミノ基、カルボキシル基又はハロゲン元素に置換されることができるナフタレン、アントラセン、ナフタセン、ペンタセン、ペリレン、テリレン、クアテリレン、フェナントレン、ピレンなどのポリアロマティックハイドロカーボン；ピリジン、キノリン、アクリジン、インドール、トリプトファン、カルバゾール、ジベンゾフラン、ジベンゾチオフェン、キサンテン、ローダミン、ピロニン、フルオレセイン、エオシン、クマリンなどのヘテロ環化合物誘導体などが挙げられる。
【００３７】
一つの例示で、前記有機蛍光体は、Ａｌｅｘａ  ３５０、Ａｌｅｘａ  ４３０、ＡＭＣＡ、ＢＯＤＩＰＹ  ６３０／６５０、ＢＯＤＩＰＹ  ６５０／６６５、ＢＯＤＩＰＹ−ＦＬ、ＢＯＤＩＰＹ−Ｒ６Ｇ、ＢＯＤＩＰＹ−ＴＭＲ、ＢＯＤＩＰＹ−ＴＲＸ、 カスケードブルー（Ｃａｓｃａｄｅ  Ｂｌｕｅ）、Ｃｙ３、Ｃｙ５、６−ＦＡＭ、フルオレセインイソチオシアネート、ＨＥＸ、６−ＪＯＥ、オレゴングリーン（Ｏｒｅｇｏｎ  Ｇｒｅｅｎ）４８８、オレゴングリーン５００、オレゴングリーン５１４、パシフィックブルー（Ｐａｃｉｆｉｃ  Ｂｌｕｅ）、ＲＥＧ、ローダミングリーン（Ｒｈｏｄａｍｉｎｅ  Ｇｒｅｅｎ）、ローダミンレッド（Ｒｈｏｄａｍｉｎｅ  Ｒｅｄ）、レノグラフィン（Ｒｅｎｏｇｒａｐｈｉｎ）、ＲＯＸ、ＴＡＭＲＡ、ＴＥＴ、テトラメチルローダミン又はテキサスレッド（Ｔｅｘａｓ  Ｒｅｄ）であってもよい。
【００３８】
一つの具体例で、有機蛍光体は、高分子樹脂１００重量部に対して、０．１〜１０重量部、０．５〜５重量部、１〜４重量部又は１．５〜３重量部で含まれることができる。
【００３９】
本出願で樹脂組成物は、溶媒を追加で含んでいてもよい。前記溶媒としては、上述した高分子樹脂の種類によって、優れた相互作用（Ｉｎｔｅｒａｃｔｉｏｎ）を示す溶媒であってもよく、これは一般式１又は一般式２を通じて選択することができる。前記溶媒は、例えば、トルエン、キシレン、アセトン、クロロホルム、各種アルコール系溶媒、ＭＥＫ（メチルエチルケトン）、ＭＩＢＫ（メチルイソブチルケトン）、ＥＡ（酢酸エチル）、酢酸ブチル、ＤＭＦ（ジメチルホルムアミド）、ＤＭＡｃ（ジメチルアセトアミド）、ＤＭＳＯ（ジメチルスルホキシド）、ＮＭＰ（Ｎ−メチル−ピロリドン）、シクロヘキサノン（ｃｙｃｌｏｈｅｘａｎｏｎｅ）、ＰＧＭＥＡ（プロピレングリコールメチルエチルアセテート）及びジオキサン（ｄｉｏｘａｎｅ）からなる群より選択される１種又は２種以上であってもよく、本出願の樹脂組成物は、前記高分子樹脂種類によって一般式１又は一般式２を満足する溶媒を選択して含むことができる。
【００４０】
前記溶媒は、高分子樹脂１００重量部に対して、１００重量部〜５００重量部、１５０重量部〜４５０重量部、２００重量部〜４００重量部又は２５０重量部〜３５０重量部で含まれることができるが、これに制限されるものではない。
【００４１】
一つの例示で、本出願の樹脂組成物は、高分子樹脂、有機蛍光体及び溶媒を含むが、前記三つの成分間の相互作用（Ｉｎｔｅｒａｃｔｉｏｎ）を考慮して各成分を選択することが重要である。これによって、本出願は、上述した一般式１又は一般式２による変数が特定範囲を満足するか否かを通じて前記三つの成分の間の混合特性、分散性及び硬化後耐光性などの信頼性を判断することができる。
【００４２】
例えば、高分子樹脂と溶媒の間の相互作用より高分子樹脂内の高分子成分の間の相互作用が強い場合、樹脂組成物が溶媒と混合されても高分子成分が固まる傾向を示すことができる。他の例で、組成物内の高分子樹脂の含量が過度に高い場合にも高分子成分が固まる傾向を示すことができる。このような傾向は、後述する色変換フィルムで隙間を形成し、前記隙間に流入された酸素又は水分と有機蛍光体が反応して光脱色（ｐｈｏｔｏｂｌｅａｃｈｉｎｇ）現象が発生できる。すなわち、高分子樹脂と溶媒との間の相互作用が弱い場合、これを含む樹脂組成物及び色変換フィルムは、一般式１の２次転移構造濃度又は一般式２の緩和時間が上述した特定範囲を満足しない。
【００４３】
一方、高分子樹脂と溶媒との間の相互作用が強い場合、高分子樹脂が高い含量で組成物に配合されても分散性に優れ、後述する色変換フィルムに製造するとき優れた遮断特性によって有機蛍光体により光学特性が低下される問題を防止することができる。
【００４４】
また、本出願は、樹脂組成物に関する。前記樹脂組成物は、上述した信頼性評価方法によって分散性及び耐光性に優れたものと評価される樹脂組成物であってもよい。
【００４５】
例示的な前記樹脂組成物は、高分子樹脂及び有機蛍光体を含み、下記一般式１を満足するか又は一般式２による緩和時間（λ：Ｒｅｌａｘａｔｉｏｎ  ｔｉｍｅ）が２０ｍｓ以上であってもよい。
【００４６】
［一般式１］
ＣＥ≦３０ｗｔ％
【００４７】
［一般式２］
【数２】
0006943483.tif 000003
【００４８】
上記一般式１において、ＣＥは、２５℃の温度及び１０Ｓ−１のせん断速度で、前記樹脂組成物の濃度による樹脂組成物の相対粘度を測定し、前記測定値を濃度による相対粘度グラフで示したとき、前記グラフ勾配の変曲点での濃度を示す。
【００４９】
上記一般式２において、Ｄ１は、伸長粘度計であるＣａＢＥＲを用い、２５℃の温度で前記樹脂組成物を同軸であると共に垂直に配置された一対の円形プレートの間に封入し、上側のプレートを５０ｍｓの時間の間４０ｍｍの垂直に引き上げてそのまま維持した状態で、前記樹脂組成物が形成したフィラメントの初期直径を示し、Ｄ（ｔ）は、破断時間（Ｂｒｅａｋｕｐ  Ｔｉｍｅ、ｔ）での前記フィラメントの直径を示し、ｋは、比例定数を示す。前記比例定数ｋは、例えば、−１０〜１０の間の数であってもよい。
【００５０】
また、本出願は、色変換フィルムに関する。例示的な色変換フィルムは、上述した樹脂組成物を含む色変換層を有することができる。前記色変換フィルムは、上述した特定範囲の２次転移構造濃度又は緩和時間を有する樹脂組成物を含むことで、前記色変換層の優れた外部遮断性が具現されて有機蛍光体の性能下落を防止することができる。具体的に、前記色変換層を構成する高分子樹脂は、低い酸素透過度及び低い水分透湿度を示す構造を形成することで、有機蛍光体を水分及び酸素から保護する能力に優れるため、有機蛍光体が水分又は酸素と反応して光脱色（ｐｈｏｔｏｂｌｅａｃｈｉｎｇ）現象を誘発する問題を防止することができる。
【００５１】
本出願の色変換フィルムは、前記色変換層の少なくとも一面に保護フィルム又はバリアフィルムを追加で含んでいてもよい。前記保護フィルム及びバリアフィルムとしては、当技術分野に知られているものなどが使用でき、例えば、ポリエチレンテレフタレート（ＰＥＴ）フィルムを使用することができる。
【００５２】
また、本出願は、上述した色変換フィルムを含むバックライトユニットに関する。前記バックライトユニットは、前記色変換フィルムを含むこと以外、当技術分野に知られているバックライトユニット構成を有することができる。
【００５３】
例示的なバックライトユニットは、側鎖型光源、前記光源を取り囲む反射板、前記光源から直接発行するか、前記反射板から反射した光を誘導する導光板、前記導光板の一面に備われた反射層及び前記導光板の前記反射層に対向する面の反対面に備われた色変換フィルムを含む。また、光源は、側鎖型だけでなく直下型を使用してもよく、反射板や反射層は、必要によって省略するか他の構成に代替してもよく、必要によって、追加のフィルム、例えば、光拡散フィルム、集光フィルム、輝度向上フィルムなどが追加で備われてもよい。
【発明の効果】
【００５４】
本出願は、樹脂組成物の２次転移構造濃度又は緩和時間を調節することにより、優れた外部遮断性と光特性が具現されるだけでなく、光脱色現象も効果的に抑制する樹脂組成物、その信頼性評価方法及びそれを含む色変換フィルムを提供する。
【図面の簡単な説明】
【００５５】
【図１】一般式１によって本出願の実施例及び比較例で製造された樹脂組成物の２次転移構造濃度を示すグラフである。
【図２】伸長粘度計であるＣａＢＥＲを用いてフィラメント直径を測定する方法を模式的に示す図である。
【発明を実施するための形態】
【００５６】
以下、本発明による実施例及び本発明によらない比較例を通じて本出願をより詳しく説明するが、本出願の範囲は下記提示された実施例によって制限されるものではない。
【００５７】
＜実施例１＞
（１）樹脂組成物の製造
密閉可能な５００ｍＬ反応容器に、ジメチルホルムアミド（ＤＭＦ、Ｓｉｇｍａ  Ａｌｄｒｉｃｈ）７４．５重量部、ＢＯＤＩＰＹ−ＦＬ（Ｔｈｅｒｍｏ  Ｆｉｓｈｅｒ）０．５重量部及びポリメチルメタアクリレート及びポリメタアクリル酸を５：５の重量割合で混合した混合物を２５重量部で投入し、常温で約１時間の間撹拌して均一な樹脂組成物を製造した。
【００５８】
（２）色変換フィルムの製造
上記で製造された樹脂組成物を離型ＰＥＴの離型面に塗布し、１３０℃のオーブンで３分間乾燥（５気圧）して、厚さ５０μｍの色変換層を含む色変換フィルムを製造した。製造されたフィルムに紫外線を窒素雰囲気下で２Ｊ／ｃｍ２照射（Ａ領域基準１００ｍＷ／ｃｍ２）したサンプルに対して物性を測定する。
【００５９】
（３）２次移転構造濃度（ＣＥ）の測定
実施例１で製造された樹脂組成物の濃度（固形分の含量）によって測定した前記樹脂組成物の相対粘度を測定した。前記測定された濃度による相対粘度をグラフで示したとき、前記グラフ勾配の変曲点での固形分の含量を測定した。粘度は、粘弾性測定器（Ｄｙｎａｍｉｃ  Ｈｙｂｒｉｄ  Ｒｈｅｏｍｅｔｅｒ、ＤＨＲ、ＴＡ  Ｉｎｓｔｒｕｍｅｎｔｓ）を用いて２５℃で１０Ｓ−１のせん断速度条件で測定し、０．８ｃＰ粘度を有する対照サンプルと前記測定された粘度を比較して相対粘度を計算した。その結果を図１に示した。図１を参照すると、Ｓｏｌｖｅｎｔ  Ａは、実施例１において溶媒で用いられたジメチルホルムアミド（ＤＭＦ）を示す。
【００６０】
＜実施例２＞
（１）樹脂組成物の製造
密閉可能な５００ｍＬ反応容器に、ジメチルホルムアミド（ＤＭＦ、Ｓｉｇｍａ  Ａｌｄｒｉｃｈ）７４．５重量部、ＢＯＤＩＰＹ−ＦＬ（Ｔｈｅｒｍｏ  Ｆｉｓｈｅｒ）０．５重量部及びポリメチルメタアクリレート及びポリメタアクリル酸を５：５の重量割合で混合した混合物を２５重量部で投入し、常温で約１時間の間撹拌して均一な樹脂組成物を製造した。
【００６１】
（２）色変換フィルムの製造
上記で製造された樹脂組成物を離型ＰＥＴの離型面に塗布し、１３０℃のオーブンで３分間乾燥（５気圧）して、厚さ５０μｍの色変換層を含む色変換フィルムを製造した。製造されたフィルムに紫外線を窒素雰囲気下で２Ｊ／ｃｍ２照射（Ａ領域基準１００ｍＷ／ｃｍ２）したサンプルに対して物性を測定する。
【００６２】
（３）緩和時間（λ：Ｒｅｌａｘａｔｉｏｎ  ｔｉｍｅ）の測定
実施例２で製造された樹脂組成物の溶液を、図２に示したように、伸長粘度計であるＣａＢＥＲを用いて緩和時間を測定した。２５℃の温度で前記樹脂組成物を同軸であると共に垂直に配置された一対の円形プレートの間に封入した。上側のプレートを５０ｍｓの時間で４０ｍｍの垂直に引き上げてそのまま維持した状態で、前記樹脂組成物が形成したフィラメントの直径をレーザーマイクロメーター（Ｌａｓｅｒ  ｍｉｃｒｏｍｅｔｅｒ）を用いてリアルタイムで測定した。前記結果を時間経過による直径変化グラフで示したとき、破断時間での勾配を測定し、上述した一般式２によって緩和時間（λ：Ｒｅｌａｘａｔｉｏｎ  ｔｉｍｅ）を測定した。前記緩和時間は、ＭＡＴＬＡＢプログラムを用いて計算した。
【００６３】
＜比較例１＞
ジメチルホルムアミド（ＤＭＦ）の代わりにプロピレングリコールメチルエチルアセテート（ＰＧＭＥ）を用いたこと以外は、実施例１と同一の方法で樹脂組成物及び色変換フィルムを製造した。
【００６４】
前記樹脂組成物に対して、実施例１に示したように２次転移構造濃度（ＣＥ）を測定し、その結果を図１に示した。図１を参照すると、Ｓｏｌｖｅｎｔ  Ｂは、比較例１において溶媒で用いられたプロピレングリコールメチルエチルアセテート（ＰＧＭＥ）示す。
【００６５】
＜比較例２＞
ジメチルホルムアミド（ＤＭＦ）の代わりにテトロハイドロフラン（ＴＨＦ）を用いたこと以外は、実施例１と同一の方法で樹脂組成物及び色変換フィルムを製造した。
【００６６】
前記樹脂組成物に対して、実施例１に示したように２次転移構造濃度（ＣＥ）を測定した。
【００６７】
＜比較例３＞
ジメチルホルムアミド（ＤＭＦ）の代わりにプロピレングリコールメチルエチルアセテート（ＰＧＭＥ）を用いたこと以外は、実施例１と同一の方法で樹脂組成物及び色変換フィルムを製造した。
【００６８】
前記樹脂組成物に対して、実施例２に示したように緩和時間（λ： Ｒｅｌａｘａｔｉｏｎ  ｔｉｍｅ）を測定した。
【００６９】
＜比較例４＞
ジメチルホルムアミド（ＤＭＦ）の代わりにテトラヒドロフラン（ＴＨＦ）を用いたこと以外は、実施例１と同一の方法で樹脂組成物及び色変換フィルムを製造した。
【００７０】
前記樹脂組成物に対して、実施例２に示したように緩和時間（λ： Ｒｅｌａｘａｔｉｏｎ  ｔｉｍｅ）を測定した。
【００７１】
前記測定結果を下記表１及び表２に整理して記載した。
【００７２】
【表１】
0006943483.tif 000004
【００７３】
【表２】
0006943483.tif 000005
【００７４】
前記実施例及び比較例では、高分子樹脂をポリメチルメタアクリレート及びポリメタアクリル酸にしたとき、溶媒種類を変更することによって一般式１又は一般式２を満足するかを評価した。これを通じて前記特定高分子樹脂に適合な溶媒を選別することができた。
【００７５】
実施例及び比較例で製造された色変換フィルムに対する耐光性評価は、樹脂組成物の２次転移構造濃度（ＣＥ）が低いほど、且つ緩和時間が長いほど優れた耐光性を示した。
【図１】
0006943483.tif 000008
【図２】
0006943483.tif 000009